Brevet FR3039779A1 (20170210)
REVENDICATIONS1. Procédé régulé de préparation d'un catalyseur d'hydrodésulfuration d'essence, dans lequel le procédé comprend les étapes suivantes : (I) formulation d'une solution aqueuse d'un sel métallique du groupe VIB, en ajoutant un acide inorganique dans la solution aqueuse du sel métallique du groupe VIB en vue de son acidification, pour obtenir une solution a ; (2) addition d'une solution aqueuse de sel d'ammonium quaternaire dans la solution a pour obtenir une suspension et agitation minutieuse de la suspension ; (3) mélange de la suspension et d'un support oxyde poreux, puis agitation du mélange dans un réacteur scellé, suivie d'un séchage et d'une calcination pour obtenir un catalyseur constitué d'un seul métal ; (4) imprégnation du catalyseur constitué d'un seul métal de l'étape (3) avec une solution d'un sel métallique du groupe VIII, suivie d'un séchage et d'une calcination pour obtenir le catalyseur d'hydrodésulfuration d'essence ; dans lequel, de préférence, le rapport molaire de l'acide inorganique, du sel d'ammonium quaternaire, du sel métallique du groupe VIII et du métal du groupe VIB est de 0,5-2:0,2-1:0,1-1,2:1 ; de manière particulièrement préférée, le séchage des étapes (3) et (4) est un séchage à 100 à 200 CC. pendant 4 à 40 h ; et de manière particulièrement préférée, la calcination des étapes (3) et (4) est une calcination à 350 à 600 °C pendant 2 à 10 h. 3039779 50\n<CLM>\1\tProcédé selon la revendication 1, dans lequel la solution aqueuse du sel métallique du groupe VIB de l'étape (1) présente une concentration comprise entre 0,001 et 10,0 moles/1.\n<CLM>\1\tProcédé selon la revendication I ou 2, dans lequel le sel métallique du groupe VIB 5 de l'étape (1) comprend un sel métallique alcalin du métal du groupe VIB ; de préférence, le métal du groupe VIB comprend du W ou du Mo ; le métal alcalin comprend du Na ou du K.\n<CLM>\1\tProcédé selon la revendication 1, dans lequel la solution a obtenue après addition de l'acide inorganique en vue de l'acidification de l'étape (I) a un pH compris entre 1 10 et 7 ; de préférence, l'acide inorganique comprend de l'acide chlorhydrique, de l'acide sulfurique ou de l'acide nitrique.\n<CLM>\1\tProcédé selon la revendication 1, dans lequel le sel d'ammonium quaternaire de l'étape (2) comprend un sel d'ammonium quaternaire tétraalkylique 15 de préférence, le sel d'ammonium quaternaire tétraalkylique comprend un sel d'ammonium quaternaire tétraalkylique contenant un groupe alkyle à 1 à 8 atomes de carbone ; de manière particulièrement préférée, le sel d'ammonium quaternaire tétraalkylique comprend un des éléments suivants : bromure de tétraméthylammonium, chlorure de 20 tétraéthylammonium, bromure de tétraéthylammonium, bromure de tétrapropylammonium, bromure de tétrabutylammonium, bromure de tétrahexylammonium ou bromure de tétraoctylammonium. 3039779\n<CLM>\1\tProcédé selon la revendication 1, dans lequel le support oxyde poreux de l'étape (3) a une taille de particule comprise entre 0,5 et 15 mm, une surface spécifique comprise entre 50 et 300 m2/g et une quantité de pores comprise entre 0,1 et I ml/g ; de préférence, le support oxyde poreux comprend des particules y-A1203 ou des 5 particules Ti02-y-A1203; de manière particulièrement préférée, les particules y-A1103 ont une taille de particule comprise entre 1 et 6 mm et les particules TiC2-y-A1203 ont une taille de particule comprise entre 1 et 5 mm.\n<CLM>\1\tProcédé selon la revendication 1, dans lequel l'agitation de l'étape (3) est une 10 agitation à 40 à 170 'C pendant 5 à 35 h.\n<CLM>\1\tProcédé selon la revendication 1, dans lequel le sel métallique du groupe VIII de l'étape (4) comprend un sel nitrate métallique du groupe VIII ; de préférence, le métal du groupe VIII comprend du Co ou du Ni.\n<CLM>\1\tCatalyseur d'hydrodésulfuration d'essence préparé selon le procédé régulé de 15 préparation d'un catalyseur d'hydrodésulfuration d'essence selon l'une quelconque des revendications 1 à 8, dans lequel, par rapport à 100 '4 du poids total du catalyseur d'hydrodésulfuration d'essence, le catalyseur comprend entre 5 et 50 % en poids de l'oxyde du métal du groupe VIB, entre 1 et 15 % en poids de l'oxyde du métal du groupe VIII, le reste étant le support oxyde poreux. 20\n<CLM>\1\tUtilisation du catalyseur d'hydrodésulfuration d'essence selon la revendication 9 dans l'hydrodésulfuration d'essence.